Хрустальное стекло
CUT GLASS

Изобретение относится к технологии силикатов и касается составов хрустального стекла, которое может быть использовано для изготовления деталей светотехнических приборов, а также изделий декоративно-художественного назначения.
2
2
2
2
2
Известно стекло, содержащее следующие компоненты, мас. %: SiO55,4-61,4; CaO 5,8-9,8; NaO 10,2-12,2; KO 4,6-6,6; СеO 6,0-8,0; TiO 8,0-12,0 [1]. Показатель светопреломления такого стекла составляет 1,64-1,7.
Задача изобретения - увеличение показателя светопреломления стекла.
2
2
2
2
2
2
3
2
2
2
2
2
2
3
Технический результат достигается тем, что хрустальное стекло, включающее SiO, CaO, NaO, KO, СеO, TiO, дополнительно содержит ZnO и SbO при следующем соотношении компонентов, мас. %: SiO 43,0-48,0; СаО 10,0-15,0; NaO 3,0-5,0; KO 15,0-17,0; СеO 6,0-8,0; TiO 8,0-12,0; ZnO 3,8-5,5; SbO 0,2-0,5.
В таблице приведены составы стекла.
Стекло может быть сварено в электропечах любой конструкции при температуре 1430-1490°С.
Источник информации
1. SU 1066950, C03C 3/095, 1984.